(57)【要約】      （修正有）【課題】微細形状が表面に形成された金型の表面にシート状の樹脂基材を供給した後、プレート板により樹脂基材を金型に押圧して樹脂基材の表面に微細形状を転写する微細形状転写シートの成形方法であって、耐汚れ性、耐傷性に優れ、ニップロール停止跡が残らない保護フィルム付き微細形状転写シートの製造方法を提供するものである。【解決手段】微細形状が表面に形成された金型の表面にシート状の樹脂基材を供給する工程と、樹脂基材を金型に押圧して樹脂基材の表面に微細形状を転写する工程と、樹脂基材の微細形状が転写された面に保護フィルムを、保護フィルムの粘着層面が樹脂基材側を向くように押圧装置で貼り合せる工程とをこの順に行う微細形状転写シートの製造方法であって、樹脂基材が停止している際に押圧装置で挟まれている樹脂基材の微細形状の凹み部分への保護フィルムの粘着層の充填率を１００％未満にする微細形状転写シートの製造方法である。【選択図】図２
2009172940.tif 000002
【特許請求の範囲】
【請求項１】
微細形状が表面に形成された金型の表面にシート状の樹脂基材を供給する工程と、
樹脂基材を金型に押圧して樹脂基材の表面に微細形状を転写する工程と、
樹脂基材の微細形状が転写された面に保護フィルムを、保護フィルムの粘着層面が樹脂基材側を向くように押圧装置で貼り合せる工程とをこの順に行う微細形状転写シートの製造方法であって、
樹脂基材の搬送が停止している際に、押圧装置で挟まれている樹脂基材の微細形状の凹み部分への保護フィルムの粘着層の充填率を１００％未満にする微細形状転写シートの製造方法。
【請求項２】
前記シート状の樹脂基材を供給する工程が、間欠的にシート状の樹脂基材を供給するものである請求項１に記載の微細形状転写シートの製造方法。
【請求項３】
前記保護フィルムが、前記樹脂基材との密着力が１〜１００ｇｆ／２５ｍｍのものである請求項１又は２に記載の微細形状転写シートの製造方法。
【発明の詳細な説明】
【技術分野】
【０００１】
本発明は、微細形状が表面に形成された金型の表面にシート状の樹脂基材を供給した後、プレート板により樹脂基材を金型に押圧して樹脂基材の表面に微細形状を転写する微細形状転写シートの成形方法であって、耐汚れ性、耐傷性に優れ、ニップロール停止跡が残らない保護フィルム付き微細形状転写シートの製造方法を提供するものである。
【背景技術】
【０００２】
液晶表示装置は、ノートパソコンや携帯電話機器を始め、テレビ、モニター、カーナビゲーション等、多様な用途に用いられている。液晶表示装置には、光源となるバックライト装置が組み込まれており、バックライト装置からの光線を液晶セルに通して制御することにより、表示される仕組みとなっている。このバックライト装置に求められる特性は、単に光を出射する光源としてだけではなく、画面全体を明るく均一に光らせることである。
【０００３】
近年、カラー液晶テレビ等をはじめ、液晶表示装置のカラー化が進んでおり、従来の単色液晶表示装置に使用された面光源手段では十分な輝度を確保することができなくなってきている。そのため、各種バックライト装置と液晶セルの間には、一般的に輝度向上シートが使用されている。輝度向上シートは、シート表面に微細形状を設け、光を集光させて、正面輝度を向上させる仕様となっていることが多い。シート表面に微細形状を設ける方法のひとつとして、薄いフィルムなどのシート状基材の表面に、金型の表面に設けた微細形状を転写するプレス成形方法が知られており（特許文献１、特許文献２）、この方法で作成されたシートを本発明では微細形状転写シートと呼ぶ。
【０００４】
また、輝度向上シートは微細形状面に汚れや傷がつくと製品の欠陥となるため、組み立て時や各種加工時、輸送時には微細形状面に保護フィルムを貼り、汚れや傷を防止することが一般的に用いられている。一般的に保護フィルムは基材層と粘着層からなり、粘着層は微細形状面との易接着性及び易剥離製が要求される。
【特許文献１】特開２００５―１９９４５５号公報
【特許文献２】特開２００５―３１０２８６号公報
【発明の開示】
【発明が解決しようとする課題】
【０００５】
前述したプレス成形方法でも、プレスを行った後に汚れや傷防止のため微細形状面に保護フィルムを貼り合せている。方法としては、生産装置に組み込み容易なニップロールを使用し、保護フィルムと微細形状転写シートの接合部分に圧力をかけて貼り合せていることが多い。しかし、プレス成形方法では、プレスを行っている間プレス装置の搬送が停止するため、ニップロールに挟まれている部分の保護フィルムの粘着層が微細形状転写シートの微細形状凹みに充填されてしまい、停止時にニップロールに挟まれた製品部分に透明なニップロール跡が残る問題がある。これらの跡は、保護フィルムを貼ったまま、外観検査を行う際に微細形状転写シートの欠陥と間違えやすく、傷や異物を発見しがたい等の問題がある。
【課題を解決するための手段】
【０００６】
本発明は、かかる課題を解決するために、次の手段を採用するものである。すなわち、本発明は、微細形状が表面に形成された金型の表面にシート状の樹脂基材を供給する工程と、樹脂基材を金型に押圧して樹脂基材の表面に微細形状を転写する工程と、樹脂基材の微細形状が転写された面に保護フィルムを、保護フィルムの粘着層面が樹脂基材側を向くように押圧装置で貼り合せる工程とをこの順に行う微細形状転写シートの製造方法であって、樹脂基材が停止している際に押圧装置で挟まれている樹脂基材の微細形状の凹み部分への保護フィルムの粘着層の充填率を１００％未満にする微細形状転写シートの製造方法である。
【発明の効果】
【０００７】
本発明によれば、微細形状転写シートの微細形状凹みに粘着層が１００％充填されないように保護フィルムを貼りあわせることで、保護フィルム本来の目的である汚れや傷の防止をしつつ、ニップロール停止跡が残らない保護フィルム付き微細形状転写シートを提供することができる。本発明の製造方法により得られる保護フィルム付きの微細形状転写シートによれば、保護フィルムを貼ったまま、欠点検査を容易に行うことができる。
【発明を実施するための最良の形態】
【０００８】
本発明は、微細形状が表面に形成された金型の表面にシート状の樹脂基材を供給する工程と、樹脂基材を金型に押圧して樹脂基材の表面に微細形状を転写する工程と、樹脂基材の微細形状が転写された面に保護フィルムを、保護フィルムの粘着層面が樹脂基材側を向くように押圧装置で貼り合せる工程とをこの順に行う微細形状転写シートの製造方法であって、樹脂基材が停止している際に押圧装置で挟まれている樹脂基材の微細形状の凹み部分への保護フィルムの粘着層の充填率を１００％未満にする微細形状転写シートの製造方法である。
【０００９】
以下、更に詳しく本発明の微細形状転写シートの製造方法と、本発明にかかる保護フィルム、微細形状転写シートについて説明する。
【００１０】
本発明の微細形状転写シートの製造方法は、微細形状が転写された樹脂基材（以下、微細形状転写シートとする）の微細形状転写面に保護フィルムを、保護フィルムの粘着層面が微細形状転写シート側を向くように押圧装置で貼り合せる。樹脂基材へ微細形状を転写する際に、一時的に樹脂基材の搬送を停止し間欠的に微細形状を転写する方法では、樹脂基材が停止しているときに押圧装置で挟まれている部分の微細形状転写シートの微細形状凹みへ、保護フィルムの粘着層が充填され易くなる。あるいは、樹脂基材の搬送を停止せずに連続的に微細形状を転写する方法でも、検査等の後工程のために一時的に樹脂基材の搬送を停止することがあり、同様に樹脂基材が停止しているときに押圧装置で挟まれている部分の微細形状転写シートの微細形状凹みへ、保護フィルムの粘着層が充填され易くなる。
【００１１】
本発明においては、微細形状転写シートの微細形状凹みへの保護フィルムの粘着層の充填率は１００％未満とする必要がある。充填率は８５％以下がより好ましい。図１に保護フィルムを貼り合わせた微細形状転写シートの顕微鏡断面写真を、図２は図１の模式図を示す。図１（ａ）、図２（ａ）は微細形状凹みへの充填率１００％の場合を示しており、図１（ｂ）、図２（ｂ）は微細形状凹みへの充填率１００％未満の場合を示している。充填率が１００％となった領域は、微細形状凹みと粘着層３間の空気層５がなくなることで透過率が向上し、目視確認や透過検査を行った際に透明の跡に見えることから、欠点検査を行った際に欠陥として認識されてしまう。そこで、本発明においては、保護フィルムの粘着層の粘着力等に応じて、押圧装置の押圧力や樹脂基材の搬送の停止時間を適宜調整することで、樹脂基材が停止している際に押圧装置で挟まれている部分の微細形状凹みへの粘着層の充填率を１００％未満となるようにする。また、樹脂基材の搬送が停止している間だけ押圧装置の押圧力を小さくしてもよい。
【００１２】
保護フィルムと微細形状転写シートを貼り合わせる押圧装置・押圧方法としては従来公知の装置・方法が使用できるが、生産装置に組み込み容易なニップロールを使用し、保護フィルムと微細形状転写シートの接合部分に圧力をかけて貼り合わせる方法が好ましく用いられる。ニップロールの圧力は特に規定されないが、１〜５ｋｇｆ／ｃｍが好ましい。ニップロール圧力が５ｋｇｆ／ｃｍより大きいと、保護フィルムを微細形状転写シートから剥離する際に、微細形状転写シートが変形する等の問題が発生する場合がある。また、１ｋｇｆ／ｃｍより小さいと各後工程で微細形状転写シートから剥離しやすくなる。また、ニップロールの材質は特に規定されないが、保護フィルムや微細形状転写シートへの擦り傷や高温での使用を考慮して、シリコンゴム等が好ましく使用される。
【００１３】
本発明にかかる保護フィルムとは、熱可塑性フィルムに特殊な粘着加工が施され耐熱性、接着性、再剥離性を有することが特徴であるフィルムで、ＦＰＣ材料のエッチング工程の支持体としてや金属箔の打ち抜き加工、コーティング加工時の保護および支持体として用いられているフィルムを使用することができる。
【００１４】
保護フィルムの基材層には一般的なプラスチックフィルムを使用することができるが、粘着フィルムを貼り付けたまま外観検査ができるよう高い透明性を有するプラスチックフィルムが用いられることが好ましい。例えば、ポリエステルフィルム、ポリプロピレンフィルム、ポリエチレンフィルム、ポリカーボネートフィルム、ポリスチレンフィルム、トリアセテートフィルム等を挙げることができる。これらの中で生産性、加工性に優れるポリエステルフィルム、ポリプロピレンフィルム、ポリエチレンフィルムが好ましく使用できる。
【００１５】
プラスチックフィルムの厚みは５〜２００μｍが好ましく用いられ、１０〜６０μｍが特に好ましく用いられる。５μｍより薄いとフィルム強度が不足し、十分な保護性能が得られず、剥離時に保護フィルムが破れる等の問題が発生しやすくなる。また、２００μｍより厚いとフィルムの透明性が悪くなったり、保護フィルム自身が高価になる傾向がある。
【００１６】
保護フィルムの粘着層に用いられる粘着剤としては特に規定はされないが、アクリル共重合体、イソプレン、イソブチレン、ブタジエン等のジエンモノマーのゴム状重合体または共重合体、シリコンゴム、天然ゴム等が好ましく使用される。これらの粘着剤のガラス転移点は−２０℃以下のものが好ましい。粘着剤のガラス転移点の下限については特に制限はないが、製造可能性から一般に−８０℃である。
【００１７】
本発明における保護フィルムの粘着層の厚みは特に規定されないが、貼り合せを行う微細形状転写シートの微細形状高さより薄いことが好ましい。粘着層の厚みが微細形状高さより大きいと微細形状凹みへ粘着層が容易に充填してしまい、ニップロール停止跡が残りやすくなる。
【００１８】
本発明にかかる保護フィルムは樹脂基材に対する密着力が１〜１００ｇｆ／２５ｍｍの範囲であることが好ましい。さらに１０〜７０ｇｆ／２５ｍｍの範囲がより好ましい。１ｇｆ／２５ｍｍより粘着力が小さいと各種後工程で光学シートより剥離しやすくなる。また、１００ｇｆ／２５ｍｍより粘着力が大きいと粘着層が微細形状凹みの側面に容易に密着するため、微細形状凹みと粘着層間の空気層を排除しやすくなるため、微細形状転写シートの微細形状凹みへ、保護フィルムの粘着層が充填されやすくなる。また、微細形状転写シートから保護フィルムを剥離するときに、微細形状転写シートが変形する等の問題が発生しやすい。
【００１９】
本発明にかかる微細形状転写シートの樹脂基材は、熱可塑性樹脂を主体とした薄板状物であればよく、後述する成形用の熱可塑性樹脂（以下、成形用熱可塑性樹脂）からなる単層体、支持体の片面に成形用熱可塑性樹脂を積層した２層積層体、支持体の一方の面に成形用熱可塑性樹脂を他方の面に成形用熱可塑性樹脂とは異なる樹脂を積層した３層積層体、支持体の両面に成形用熱可塑性樹脂を積層した３層積層体等がある。単層体は製膜上のハンドリング等に優れている。２層積層体は成形用熱可塑性樹脂を配した面とは反対側の面に易滑性、耐摩擦性などの表面特性や、機械的強度、耐熱性を付与することができる。また、高価な成形用熱可塑性樹脂の使用を減らせるので単層体と比較してコストも抑えられる。３層積層体は支持体の両面に樹脂が積層されるので成形後のカールが防止できる点から好ましい。特に支持体の両面に成形用熱可塑性樹脂を積層した３層積層体の場合、両面の樹脂の特性が同じであるからカールの防止が容易となり好ましい。ただし、シート状樹脂基材の非成形面も成形し易い成形用熱可塑性樹脂であるため、非成形面にプレート板を直接接して押圧すると、非成形面の成形用熱可塑性樹脂に傷がついたり、プレート板の表面粗さが転写してしまうことがある。このような場合に本発明の成形方法が特に好ましく適用でき、非成形面の樹脂に傷や転写跡が着くのを防止することができる。また、成形熱可塑性樹脂からなる単層体や、２層積層体又は３層積層体における成形面の成形用熱可塑性樹脂からなる層には、本発明の効果を阻害しない範囲において成形用熱可塑性樹脂以外の成分が含まれていてもよい。また、シート状樹脂基材の厚さは、好ましくは０．０１〜３ｍｍの範囲、より好ましくは０．０１〜１ｍｍの範囲である。０．０１ｍｍ未満では成形するのに厚みが十分でない場合があり、３ｍｍを超えると基材の剛性により搬送が難しくなる場合がある。
【００２０】
本発明にかかる成形用熱可塑性樹脂は、ガラス転移温度Ｔｇが好ましくは４０〜１８０℃、より好ましくは５０〜１６０℃、最も好ましくは５０〜１２０℃の熱可塑性樹脂である。ガラス転移温度Ｔｇが４０℃未満であると成形品の耐熱性が低くなり形状が経時変化する場合がある。また、１８０℃を上回ると成形温度を高くせざるを得ないものとなりエネルギー的に非効率であり、またフィルムの加熱／冷却時の体積変動が大きくなりフィルムが金型に噛み込んで離型できなくなったり、また離型できたとしてもパターンの転写精度が低下したり、部分的にパターンが欠けて欠点となる場合がある。成型用熱可塑性樹脂は、好ましくはポリエチレンテレフタレート、ポリエチレン−２、６−ナフタレート、ポリプロピレンテレフタレート、ポリブチレンテレフタレート等のポリエステル系樹脂、ポリエチレン、ポリスチレン、ポリプロピレン、ポリイソブチレン、ポリブテン、ポリメチルペンテン等のポリオレフィン系樹脂、ポリアミド系樹脂、ポリイミド系樹脂、ポリエーテル系樹脂、ポリエステルアミド系樹脂、ポリエーテルエステル系樹脂、アクリル系樹脂、ポリウレタン系樹脂、ポリカーボネート系樹脂、あるいはポリ塩化ビニル系樹脂などの熱可塑性樹脂からなるものである。これらの中で共重合するモノマー種が多様であり、かつ、そのことによって材料物性の調整が容易であるなどの理由から、特にポリエステル系樹脂、ポリオレフィン系樹脂、ポリアミド系樹脂、アクリル系樹脂またはこれらの混合物から選ばれる熱可塑性樹脂から主として形成されていることが好ましく、上述の熱可塑性樹脂が５０重量％以上からなることがさらに好ましい。
【００２１】
本発明かかる微細形状転写シート樹脂基材の形成方法としては、例えば、単層体の場合、シート形成用材料を押出機内で加熱溶融し、口金から冷却したキャストドラム上に押し出してシート状に加工する方法（溶融キャスト法）が挙げられる。その他の方法として、シート形成用材料を溶媒に溶解させ、その溶液を口金からキャストドラム、エンドレスベルト等の支持体上に押し出して膜状とし、次いで、かかる膜層から溶媒を乾燥除去させてシート状に加工する方法（溶液キャスト法）等も挙げられる。
【００２２】
また、積層体の製造方法としては、支持体の樹脂と成形用熱可塑性樹脂をそれぞれ二台の押出機に投入し、溶融して口金から冷却したキャストドラム上に共押出してシート状に加工する方法（共押出法）、単膜で作製した支持体に成形用熱可塑性樹脂を押出機に投入して溶融押出して口金から押出しながらラミネートする方法（溶融ラミネート法）、支持体と成形用熱可塑性樹脂で構成されたシートをそれぞれ別々に単膜作製し、加熱されたロール群などにより熱圧着する方法（熱ラミネート法）、その他、シート形成用材料を溶媒に溶解させ、その溶液をシート上に塗布する方法（コーティング法）等が挙げられる。また、積層体の場合にも上述の溶融ラミネート法、熱ラミネート法、コーティング法等を用いることができる。かかるシート状樹脂基材は、下地調整材や下塗り材などの処理が施されたものであっても良い。また、他の機能をもった基材との複合体としての構成も好ましい。
【００２３】
また、本発明にかかる微細形状転写シート樹脂基材には、重合時もしくは重合後に各種の添加剤を加えることができる。添加配合することができる添加剤の例としては、例えば、有機微粒子、無機微粒子、分散剤、染料、蛍光増白剤、酸化防止剤、耐候剤、帯電防止剤、離型剤、増粘剤、可塑剤、ｐＨ調整剤および塩などが挙げられる。特に、離型剤として、長鎖カルボン酸、もしくは長鎖カルボン酸塩、などの低表面張力のカルボン酸やその誘導体、および、長鎖アルコールやその誘導体、変性シリコーンオイルなどの低表面張力のアルコール化合物等を重合時に少量添加することが好ましく行われる。
【００２４】
本発明の微細形状転写シートの成形方法を実現するための成形装置について、以下図面に基づいて具体的に説明する。
図３に樹脂基材の表面に間欠的に微細形状を転写する微細形状転写シートの成形装置を、シート状の樹脂基材としてフィルムを用いた場合で、該フィルム幅方向から見た概略断面図を示す。
【００２５】
図３に示すように、本発明の微細形状転写シートの成形装置６は、プレスユニット１０と、離型ユニット２０と、ヒーターユニット３０と、冷却ユニット４０と、巻出ユニット５０、押圧前保護フィルムラミネーターユニット９０、押圧後保護フィルムラミネーターユニット１００、巻取ユニット６０から構成される。巻出ユニット５０でロール状に巻き取られたフィルム７が、巻き出されて、事前にクリーナーロール６９ａ、６９ｂにて粉塵等を除去し、フィルム７の非成形面に保護フィルムが押圧前保護フィルムラミネーターユニット９０にて貼合され、プレスユニット１０で金型８の微細凹凸形状が転写形成され、事前に再度クリーナーロール７６ａ、７６ｂにて粉塵等を除去し、フィルム７の成形面に保護フィルムが押圧後保護フィルムラミネーターユニット１００にて貼合され、巻取ユニット６０によりロール状に巻き取られる。巻出ユニット５０と巻取ユニット６０は、上記のフィルムの搬送装置である。プレスユニット１０は、加圧プレート（上）１４ａが支柱１１をガイドにして昇降移動できるように、プレスシリンダー１２に連結されている。支柱１１はフレーム（上）１６ａとフレーム（下）１６ｂに挟まれるように配設されている。加圧プレート（上）１４ａの下面には温調プレート（上）１５ａが取り付けられている。一方、加圧プレート（下）１４ｂの上面には温調プレート（下）１５ｂが取り付けられている。各温調プレートには、それぞれ、加熱ユニット３０、冷却ユニット４０が配管、配線等を介して接続されている。そして、金型８は温調プレート（下）１５ｂの上側表面に取り付けられて、下側温調プレートを介して、加熱、冷却制御される。なお、金型８は温調プレート（上）１５ａの下面に取り付けられてもよい。
【００２６】
プレートは、フィルムを金型にプレスしてフィルムの表面に微細形状を転写するに際し、フィルムを金型方向へ押し付ける役割をするものである。また、フィルムをプレスする際に、フィルムを加熱・冷却できるように、プレートには加熱・冷却制御ができる機能が付与されることもある。各プレートのフィルム押圧面側の平面度は１０μｍ以下が好ましく、５μｍ以下がさらに好ましい。プレスシリンダーは図示しない油圧ポンプとオイルタンクに接続されており、油圧ポンプにより加圧プレート（上）１４ａの昇降動作および、加圧力の制御を行う。また、本実施形態では油圧方式のプレスシリンダーを適用しているが、加圧力を制御できる機構であれば、いかなるものでもよい。圧力範囲は０．１ＭＰａ〜２０ＭＰａの範囲で制御できることが好ましく、１ＭＰａで〜１０ＭＰａの範囲で制御できることがさらに好ましい。プレスシリンダーの昇圧速度は０．０１ＭＰａ／ｓ〜１ＭＰａ／ｓの範囲で制御できることが好ましく、０．０５ＭＰａ／ｓ〜０．５ＭＰａ／ｓの範囲で制御できることがさらに好ましい。本発明に用いられる金型８について説明する。
【００２７】
金型の転写面は、微細なパターンを有するものであり、金型に該パターンを形成する方法としては、機械加工、レーザー加工、フォトリソグラフィ、電子線描画方法等がある。金型の材質としては、所望のプレス時の強度、パターン加工精度、フィルムの離型性が得られるものであればよく、例えば、ステンレス、ニッケル、銅等を含んだ金属材料、シリコーン、ガラス、セラミックス、樹脂、もしくは、これらの表面に離型性を向上させるための有機膜を被覆させたものが好ましく用いられる。該金型の微細なパターンは、フィルム表面に付与したい微細な凹凸パターンに対応して形成されているものである。また、フィルムにある程度の厚みムラがあっても全面でムラなく成形できるように、温調プレート（下）１５ｂの上側表面に金型８が取り付けられている場合には、温調プレート（上）１５ａとフィルム７の間に好ましくは緩衝材１７を設置する。また、温調プレート（上）１５ａの下側表面に金型８が取り付けられている場合には、温調プレート（下）１５ｂとフィルム７の間に好ましくは緩衝材１７を設置する。プレートとフィルムとの間に緩衝材を設けることで、プレートの力をフィルム全面に均一にかけることができるので、転写ムラを起こすことがなく好ましい。該緩衝材１７としては、プレート板によりシート状樹脂基材を金型にプレスしてシート状樹脂基材の表面に微細形状を転写するに際し、その成形性を満たすもの、ならびに押圧時プレートならびに金型を加熱する場合があるので、耐熱性に優れたものであれば、各種ゴム、各種フィルム等いずれでも良い。
【００２８】
次に、上記の離型装置たる離型ユニット２０について説明する。図３に示したように、離型ユニットは剥離ロール２１と補助ロール２２から構成され、剥離ロール２１には図示しない剥離ロール回転手段が接続されて、指定の回転数で回転制御される。剥離ロール回転手段は、回転数を制御できるものであればよいが、回転量を厳密に制御できるようにサーボモータがより好ましい。また、剥離ロール２１が回転しながら、金型８の表面に略平行にスムーズに移動できるように、直動用の案内ガイド等が加圧プレート（下）１４ｂの上面に取り付けられている。
【００２９】
一方、補助ロール２２は、剥離ロール２１の外表面に沿うように旋回できるように、上記の補助ロール移動手段たる補助ロール旋回手段が接続されている。補助ロール旋回手段は電磁モータ、空圧を利用したアクチュエータ等、補助ロールを剥離ロールの周辺でその外周に沿って昇降移動させうるものであればいかなるものでもよい。そして、補助ロールの両端はロール軸心を中心に自在に回転できるように取り付けられている。
【００３０】
実際にフィルムを金型表面から離型し、さらに、次に成形するフィルムの供給動作を説明する。
【００３１】
離型動作前は、巻取側端位置で補助ロール２２を剥離ロール２１のほぼ上方まで移動させる。その後、剥離ロール回転手段により剥離ロールを回転させる。剥離ロールは回転とともに、金型８の表面に沿ってフィルム巻出側へ直進移動し、同時に金型に貼り付いたフィルムを剥離ロールに抱きつかせながら離型していく。金型の全領域でフィルムの離型が完了すると、剥離ロールが回転しないようにブレーキをかけながら、下流側にある搬送駆動ロールを回転させてフィルムを引っ張る。すると、剥離ロールと補助ロールにフィルムが抱きついた状態で、剥離ロールと補助ロールのユニットがフィルム巻取側へ直進移動する。
【００３２】
剥離ロールが巻取側の端位置まで戻ったら、補助ロール旋回手段により、補助ロールを剥離ロールのほぼ下方に旋回移動させて、フィルムを開放する。上記の剥離動作は剥離ロールの回転速度に依存し、剥離速度はロールの周速とほぼ同速度で行える。そのため、厳密に剥離動作を制御することが可能となり、あらゆる成型材料、条件に対してもスムーズな剥離条件を容易に作り出すことができる。
【００３３】
また、離型ユニットの別の実施形態について説明する。上記で説明した構成に加えて、剥離ロールにリニアモーター、電磁シリンダー、空圧シリンダー等の剥離ロール直動手段を連結する。フィルムを剥離する場合は、剥離ロール回転手段に一定トルクを保持させながら、剥離ロール直動手段を駆動して、離型ユニットを巻出側へ移動させながら剥離を行う。剥離動作が完了すれば、上記と同様に剥離ロールの回転を止めた状態で、下流側にある搬送駆動ロールを回転させて、フィルムを引っ張る。
【００３４】
次に、加熱ユニット３０について説明する。加熱ユニット３０は温調プレート（上）、（下）１５ａ、１５ｂをアルミ合金とし、プレート内に鋳込んだ電熱ヒーターにより制御するものが良い。また、温調プレート内に鋳込んだ銅あるいはステンレス配管、もしくは、機械加工により加工した穴の内部に温調された熱媒体を流すことにより加熱制御するものでもよい。さらには両者を組み合わせた装置構成でもよい。
【００３５】
熱媒体としてはバーレルサーム（松村石油（株））、ＮｅｏＳＫ−ＯＩＬ（綜研テクニックス（株））等が良く、また、１００℃以上に加熱された水を循環させてもよい。そして、効率良く伝熱ができるように、配管内部のレイノズル数が１．０×１０４〜１２×１０４の範囲になることが好ましい。
【００３６】
また、鋳込みヒーター、カートリッジヒーター等にする場合は、温調プレートを分割制御できることが好ましい。
【００３７】
温調プレートは昇温中、降温中、一定温調中のすべてにおいて、レンジで１０℃以内、さらに好ましくは５℃以内の温度分布におさまることが好ましい。
【００３８】
また、金型に直接、熱媒配管ラインを加工し、金型を直接温調するようにしてもよい。
【００３９】
次に、冷却ユニット４０について説明する。冷却ユニットは温調プレート（上）（下）１５ａ、１５ｂに鋳込んだ銅あるいはステンレス配管、もしくは機械加工により加工した穴の内部に温調された冷媒体を流すことにより冷却制御する。
【００４０】
冷媒体としては、水が最適であるが、エチレングリコール溶液などでもよい。温度は１０℃〜５０℃の範囲が好ましく、効率良く伝熱できるように、配管内でのレイノズル数が１．０×１０４〜１２×１０４の範囲になることが好ましい。
【００４１】
フィルム搬送装置たる巻出ユニット５０、巻取ユニット６０について説明する。巻出ユニット５０は巻出ロール回転手段５１と、ガイドロール５２ａ〜５２ｄと、引出バッファ部５３と、フィルム固定部５４から構成される。巻取ユニット６０は巻取ロール回転手段６１と、ガイドロール６２ａ〜６２ｃと、巻取バッファ部６３と、搬送駆動ロール６４と、フィルム固定部６５から構成される。
【００４２】
引出バッファ部５３、巻取バッファ部６３はそれぞれボックス５５、６６とこれらに接続された吸引排気手段５６、６７から構成される。吸引排気手段５６、６７は真空ポンプ等、エアーを吸引、排気できるものであれば良く、ボックス内のエアーを排気することにより、ボックス内に挿入されたフィルムの表裏面で圧力差を与えることにより、一定の張力を付与したりボックス内でフィルムを弛ませたりして保持する。ボックス内に挿入されるフィルムの長さは、フィルムを成形する前後で間欠的に搬送するフィルム長さ分が適当である。さらに、ボックス５５、６６内にはセンサー５７ａ、５７ｂ、６８ａ、６８ｂが取り付けられている。センサーは所定位置でフィルムを検知できるものであればよい。上記した離型ユニットによりフィルムが離型、搬送されて、ボックス内でセンサー検知位置からフィルムが外れたときに、上下流の巻出ロール回転手段５１、あるいは巻取ロール回転手段６１を駆動して、フィルムを巻き出し、あるいは巻き取り、常に、ボックス内で所定位置にフィルムを張ったり、弛ましておくことができる。
【００４３】
また、フィルム固定部５４、６５は表面に吸引孔が形成された平板であることが好ましいが、さらに、クリップでフィルムを挟む機構のもの、あるいは、これらを組み合わせたものでもよい。
【００４４】
フィルム固定部５４、６５はプレス動作を行うときは両方とも作動させる。そして、フィルムを離型するときはフィルム固定部５４を作動させてフィルムを固定し、フィルム固定部６５が開放させることが好ましい。また、フィルムを供給するときはフィルム固定部５４、６５を両方とも開放することが好ましい。
【００４５】
搬送駆動ロール６４は図示しないがモータ等の回転駆動手段に連結されて、フィルム搬送時にはニップロール６４ａが搬送駆動ロール６４に近接し、フィルムを挟み、搬送駆動ロール６４にてトルク制御を行いながらフィルムを一定張力のもとで搬送する。
【００４６】
押圧前のフィルム７の非成形面に保護フィルムを貼合する押圧前保護フィルムラミネーターユニット９０、ならびに押圧後のフィルム７の成形面に保護フィルムを貼合する押圧後保護フィルムラミネーターユニット１００について説明する。押圧前保護フィルムラミネーターユニット９０は駆動ロール８２、８２ａとラミネーター前の粉塵等の除去を目的とするクリーナーロール６９ａ、６９ｂとクリーナーロールに付着した粉塵等をさらに除去する補助クリーナーロール７０ａ、７０ｂとラミネート部７４ａ、７４ｂと保護フィルム巻出し部７１と保護フィルムのセパレーター等を巻き上げる巻き上げ部７２から構成される。
【００４７】
保護フィルム巻出し部７１には巻径検知トルク制御により張力を一定化させており、また、フィルム７の張力は引出バッファ部５３と駆動ロール８２、８２ａで調整している。尚、クリーナーロールにはニップ圧調整機能が付いており、クリーナーロールでのシワ等を防ぐことが出きる。押圧後保護フィルムラミネーターユニット１００は、ラミネーター前の粉塵等の除去を目的とするクリーナーロール７６ａ、７６ｂとクリーナーロールに付着した粉塵等をさらに除去する補助クリーナーロール７５ａ、７５ｂとラミネート部８１ａ、８１ｂと保護フィルム巻出し部７７、７９と保護フィルムのセパレーターを巻き上げる巻き上げ部７８、８０から構成される。保護フィルム巻出し部７７、７９には巻径検知トルク制御により張力を一定化させており、また、フィルム７の張力は巻取バッファ部６３と巻取ロール回転手段６１で調整している。尚、クリーナーロールにはニップ圧調整機能が付いており、クリーナーロールでのシワ等を防ぐことができる。
【００４８】
図３の微細形状転写シートの成形装置６では、金型８の表面に供給される前のフィルム７に対して保護フィルムを貼合する位置に押圧前保護フィルムラミネーターユニット９０が配置されているが、金型８の表面に供給されてから押圧される前のフィルム７に対して保護フィルムを貼合する機構を設けてもよい。
【００４９】
尚、上記本発明にかかる微細形状転写シートの成形装置の構造は一例であり、適宜必要な機能を保有する構成装置を追加してもよい。
【００５０】
次に、微細形状転写シートの成形装置６による一連のフィルム成形動作について説明する。図４と図５は、本発明の装置を用いてロール状の連続フィルムを間欠成形する動作をフィルム幅方向から見た概略断面図であり、以下に説明するプロセス（Ａ）〜（Ｋ）の流れで成形するものである。
【００５１】
（Ａ）あらかじめ、金型８をプレスユニット１０にセットした後、フィルム７を巻出ユニット５０にセットし、フィルム７の巻出部を引き出し、ガイドロール、押圧前保護フィルムラミネーターユニット９０を経由し、プレスユニット内の金型の表面に沿わせ、さらに、離型ユニット２０、押圧後保護フィルムラミネーターユニット１００を経由して、巻取ユニット６０で巻き取る。あわせて、押圧前後の保護フィルムも各ユニットの巻出し部へ設置し準備しておく（図４（ａ）参照）。
【００５２】
（Ｂ）次に、加熱ユニットを作動させて、温調プレート（上）１５ａ、温調プレート（下）１５ｂをともに成型温度まで上昇させる。
【００５３】
（Ｃ）プレスユニット１０を作動させて、温調プレート（上）１５ａを下降させて、金型８の表面と温調プレート（上）との間に押圧前保護フィルムラミネーターユニット９０でフィルムの非成形面に保護フィルムが貼合されたフィルムを挟むようにプレスする。このとき、フィルム固定部５４および６５を作動させてフィルムを固定しておく。温度、プレス圧力昇圧速度、加圧時間等の条件は、フィルムの材質、転写形状、特に凹凸のアスペクト比等に依存する。概ね、成形温度は１００〜１８０℃、プレス圧力は１〜１０ＭＰａ、成形時間が１秒〜６０秒、昇圧速度は０．０５ＭＰａ／ｓ〜１ＭＰａ／ｓの範囲で設定される（図４（ｂ）参照）。
【００５４】
（Ｄ）加熱しながらのプレスを完了した後、冷却ユニットを作動させて、温調プレート（上）１５ａ、温調プレート（下）１５ｂを降温させる。なお、冷却中もプレス加圧を継続していることが好ましい。冷却温度は金型表面の温度がフィルムを離型するのに十分に冷却されるように設定される。例えば、金型８の表面温度がフィルムのガラス転移点以下まで冷却を行うのが良い。
【００５５】
（Ｅ）冷却完了後、プレス圧力を開放して、温調プレート（上）１５ａを離型ユニット２０がプレス装置内を水平移動させるのに十分なスペースを確保できる位置まで上昇させる（図４（ｃ）参照）。
【００５６】
（Ｆ）温調プレート（上）１５ａが上昇を完了した後、フィルム固定部６５を開放して、補助ロール旋回手段を駆動して、補助ロール２２を剥離ロール２１の上部まで旋回移動させて、フィルム７を剥離ロール２１、補助ロール２２に抱きつかせる（図４（ｄ）参照）。
【００５７】
（Ｇ）その後、剥離ロール２１をフィルム表面で２３ａの方向に回転させる。剥離ロール２１は、フィルム表面との摩擦力により回転と同時に２３ｂの方向に移動する。移動はプレス装置の加圧プレートに設けた剥離ロール直動ガイドに案内されながら移動する。この時に、金型表面に密着したフィルムが良好に離型される（図５（ｅ）参照）。
【００５８】
（Ｈ）金型８の巻出側端部まで剥離が完了すると、剥離ロールの回転を停止する（図５（ｆ）参照）。
【００５９】
（Ｉ）その後、剥離ロールが回転しないようにブレーキをかけて、フィルム固定部５４を開放して、搬送駆動ロール６４、８２、８２ａを回転させることにより、剥離ロール２１と補助ロール２２が相対位置を維持したまま、巻取側へ移動する。このとき、巻出側から新しいフィルムを引き出し、押圧前保護フィルムラミネーター９０でフィルムの非成形面に保護フィルムを貼合するとともに、成形したフィルムは巻取側に送り出される（図５（ｇ）参照）。
【００６０】
（Ｊ）フィルムの引き出しが終わると、フィルム固定部５４でフィルムを固定した後、補助ロールがもとの位置まで旋回して戻り、フィルム固定部６５でフィルムを固定する。新しいフィルムが供給されることにより、あらかじめ引出バッファ部５３で張力をかけていたフィルムが巻き取り側に引き出されるが、センサー５７ｂによりフィルムが検知する位置まで、巻出ロール回転手段を作動させて、巻出ロールから新たなフィルムが引出バッファ部に供給される。一方、成型が完了したフィルムが送り出されると、送り出された長さ相当のフィルムは、一時的に巻取バッファ部６３で保留され、センサー６８ａでフィルムを検知しなくなるまで、すなわち、新たに溜まった分の長さ相当のフィルムを、巻取ロール回転手段を作動させ、押圧後保護フィルムラミネーターユニット１００でフィルムの成形面に保護フィルムを貼合するとともに巻き取る（図５（ｈ）参照）。
【００６１】
（Ｋ）フィルムの離型が完了すると同時に、またはその直前から温調プレート（上）（下）の加熱を開始する。そして、プレスユニット１０を作動させて、温調プレート（上）をフィルムの上面付近まで下降させておく。
【００６２】
昇温が完了した後にプレス成形を行い、上述した（Ｃ）からの動作を繰り返す。
【００６３】
上記の（Ｆ）〜（Ｈ）の動作により、スムーズな離型動作を間欠式フィルムの成形サイクルに組み込むことが可能となり、離型跡の少ない高品質な成形フィルムを生産できる。      
【００６４】
また、上記の（Ｉ）の動作により、次サイクルで成形するフィルムを素早くフィルムの非成形面に保護フィルムを貼合し、フィルムプレスユニット内に供給することができるので、高い生産性で間欠的フィルム成形を実現できる。そして、両者のフィルムの離型動作、供給動作を組み合わせることにより、高品質な成形フィルムを高い生産性で生産できる。
【００６５】
上記に記載した間欠式の微細形状転写シート成形装置及び方法のほかに、連続的に成形を行う方法として、鋳造法、溶剤キャスティング法、モノマーキャスティング法、異型押出法、ロールエンボッシング法、射出成形法などが知られている。この場合成形加工時において微細形状に若干の変化が生じても本発明の効果がみられる範囲であれば差し支えない。
【実施例】
【００６６】
以下に各実施例・比較例の測定方法及び評価方法について説明する。
（測定・評価方法）
Ａ．充填率測定
微細形状転写シートの微細形状凹みに保護フィルムの粘着層がどれぐらい充填されているかを確認するため、微細形状転写シートと保護フィルムを貼り合わせたサンプルを日本ミクトローム研究所（株）製ロータリー式ミクロトームを使用し、ナイフ傾斜角度３°にてフィルム平面に垂直な方向に切断し、得られたフィルム断面をトプコン社製走査型電子顕微鏡ＡＢＴ−３２を用いて観察した。微細形状凹み部分の面積に占める粘着層の面積を充填率とし、３ヶ所の凹み部分の平均値とした。微細形状凹み部分の面積とは、図６の斜線で示す隣合う微細形状の凸型の頂点を結ぶ線と、隣合う凸型とで囲まれた部分の面積のことである。
【００６７】
Ｂ．ニップロール停止跡確認
ニップロール停止跡を確認するため、保護フィルムと微細形状転写シートを（株）エム・シー・ケー製、ラミネート装置ＭＲＫ−６００型を用いて保護フィルムの粘着層面と微細形状転写シートの微細形状面を向かい合わせにして、貼り合せを行った。ラミネート条件は以下のとおり。その際、前述したプレス成形方法での搬送停止状態を再現するため、搬送の開始と停止を繰り返し行い、外観の目視検査を行った。
・プレス圧力：３．３〜４．８ｋｇ／ｃｍ２
・搬送速度：５００ｍｍ／ｍｉｎ
・プレス温度：常温（昇温せず）
・搬送停止時間：１〜５秒。
【００６８】
Ｃ．粘着層厚み測定
まず、粘着層付き保護フィルムの厚みを測定し（測定結果をａとする）、それらの粘着層をアセトンなどで除去した上で、もう一度保護フィルムの厚みを測定し（測定結果をｂとする）、ａ−ｂを計算することで粘着層厚みを測定した。（株）ミツトヨ製、ダイヤルゲージ（７−５４７シリーズ、７０５０）を用いて測定し、サンプルは１０ｃｍ角に切り出して、１つのサンプルで３回測定を行い、得られた値の平均値でもって評価した。
【００６９】
Ｄ．ポリエステル基材との密着力
ポリエステル基材としてポリエチレンテレフタレート（東レ製  ルミラー（登録商標）  Ｔ６０）を用意し、前述したラミネート装置及びラミネート条件で保護フィルムの粘着層側がポリエチレンテレフタレート側に向かい合うようにポリエチレンテレフタレートの貼り合せを行った。
【００７０】
その貼り合せた積層体を幅２５ｍｍ、長さ１２０ｍｍの短冊状に切り出し、厚さ２ｍｍの表面平滑なアクリル板に積層体のポリエチレンテレフタレート部分を両面テープで貼り付け、そのアクリル板を上部チャックに固定しテンシロン引っ張り試験機（東洋測器（株）製ＵＴＭＩＩＩ）のロードセルにつるした。次に、積層体の保護フィルム部分を下部チャックに固定した状態でクロスヘッド速度３００ｍｍ／ｍｉｎで下（１８０°）方向に引っ張り、ポリエチレンテレフタレートと保護フィルムの最大密着力（ｇｆ／２５ｍｍ）を測定した。１つのサンプルで３回測定を行い、得られた値の平均値でもって評価した。
【００７１】
以下、本発明について実施例を挙げて説明するが、本発明は必ずしもこれらに限定されるものではない。
【００７２】
（実施例１）
まず、微細形状転写シートの作成方法を（１）〜（９）に示す。
（１）金型サイズ：５００ｍｍ（フィルム幅方向）×８００ｍｍ（フィルム走行方向）×２０ｍｍ（厚み）。
（２）金型材質：銅。
（３）微細形状：ピッチ１０μｍ、凸部幅１０μｍ、凸部高さ５μｍで、フィルム走行方向から見たときの断面が三角形状のものを使用した。
（４）プレス装置：最大３０００ｋＮまで加圧できるもので、加圧は油圧ポンプによってされる。プレス装置内にはアルミ合金製でサイズが７００ｍｍ（フィルム幅方向）×１０００ｍｍ（フィルム走行方向）の温調プレートが上下に２枚取り付けられ、それぞれ、加熱装置、冷却装置に連結されている。なお、金型は下側の温調プレートに取り付けられている。加熱装置は熱媒循環装置で、熱媒はバーレルサーム＃４００（松村石油株式会社製）で、１５０℃に加熱したものを１００Ｌ／ｍｉｎの流量で流す。また、冷却装置は冷却水循環装置で、２０℃に冷却された水を１５０Ｌ／ｍｉｎの流量で流すものである。
（５）中間基材：上側の温調プレートと基材（ＰＥＴフィルム）との間に、厚み０．２ｍｍ、表面にダイヤモンドライクカーボンをコーティングすることによりＰＥＴフィルムとの静摩擦係数が０．２０となるシリコーンゴムシート（熱伝導率：０．２Ｗ／ｍ・Ｋ）を貼り付ける。
（６）離型装置：図３に示したものと同じ構成で剥離ロールと補助ロールを組み合わせたものを使用した。
（７）基材：ポリエチレンテレフタレートからなり、厚みが１００μｍ（厚みむら：±１０μｍ）、幅は５２０ｍｍである。該フィルムはプレス装置を挟んで対向に設置した巻出、巻取装置によって、送り出され、巻き取られる。
（８）動作方法：上記の装置を用い、以下のように間欠的に成型を行った。あらかじめ、フィルムを巻出装置から巻取装置までプレス装置を経由して通しておく。次に、温調プレートが上下ともに１１０℃となるまで加熱した後、上側プレートを下降させて、フィルムのプレスを開始する。プレスは金型表面で５ＭＰａで、３０秒実施した。その後、プレスを継続したまま、温調プレートを上下ともに冷却する。各温調プレートが６０℃になったときに冷却を停止する。上下ともに冷却が完了すれば、プレスを開放する。上側プレートを上限まで上昇させ、離型装置を駆動して、フィルムを離型する。
（９）上記の動作にて微細形状転写フィルムを作成した。
【００７３】
次に、保護フィルム１（日立化成工業株式会社製“ヒタレックス”Ｌ−７３２０）を粘着面が微細形状転写シートの微細形状面に向かい合わせになるように、ラミネータ（（株）エム・シー・ケー製、ラミネート装置ＭＲＫ−６００型）で貼り合せた。評価結果を表１に示す。
本発明の保護フィルム付き微細形状転写シートはニップロール跡が残らないことが確認できた。
【００７４】
（実施例２）
実施例１において、保護フィルム１の代わりに保護フィルム２（パナック株式会社製  パナプロテクト（登録商標）  ＧＮシリーズ）を用いる以外は実施例１と同様にして保護フィルム付き微細形状転写シートを作成した。
この保護フィルム付き微細形状転写シートも実施例１と同様にニップロール跡が残らないことが確認できた。
【００７５】
（比較例１）
実施例１において、保護フィルム１の代わりに保護フィルム３（日立化成工業株式会社製  ヒタレックス（登録商標）  Ｌ−７３３０）を用いる以外は実施例１と同様にして保護フィルム付き微細形状転写シートを作成した。
この保護フィルム付き微細形状転写シートはポリエチレン基材との密着力が１００ｇｆ／２５ｍｍより大きいため、ニップロール跡が残ることが確認できた。
【００７６】
（比較例２）
実施例１において、保護フィルム１の代わりに保護フィルム４（パナック株式会社製  パナプロテクト  ＧＳシリーズ）を用いる以外は実施例１と同様にして保護フィルム付き微細形状転写シートを作成した。
この保護フィルム付き微細形状転写シートはポリエチレン基材との密着力が１００ｇｆ／２５ｍｍより大きいため、ニップロール跡が残ることが確認できた。
【００７７】
【表１】
2009172940.tif 000003
【産業上の利用可能性】
【００７８】
本発明によれば、前述したプレス成形方法で生産された微細形状転写シートに微細形状転写シートの微細形状凹みに１００％充填されない粘着層を持つ保護フィルムを貼りあわせることで、保護フィルム本来の目的である汚れや傷の防止をしつつ、ニップロール停止跡が残らない保護フィルム付き微細形状転写シートの製造方法を提供することができ、保護フィルムを貼ったまま、欠点検査を容易に行うことができる。
【図面の簡単な説明】
【００７９】
【図１】保護フィルムを貼り合わせた微細形状転写シートの断面顕微鏡写真である。
【図２】図１の模式図である。
【図３】本発明にかかる微細形状転写シートの成形装置を、シート状樹脂基材としてフィルムを用いた場合で、該フィルム幅方向から見た概略断面図である。
【図４】図３に示した本発明にかかる装置を用いて、ロール状の連続フィルムを間欠成形する動作をフィルム幅方向から見た概略断面図である。
【図５】図３に示した本発明にかかる装置を用いて、ロール状の連続フィルムを間欠成形する動作をフィルム幅方向から見た概略断面図であり、図４に示した動作に続く下流での動作を示したものである。
【図６】微細形状転写シートの微細形状凹み部分の面積を示す図である。
【符号の説明】
【００８０】
１：保護フィルムを貼り合わせた微細形状転写シート
２：保護フィルムの基材層
３：保護フィルムの粘着層
４：微細形状転写シート
５：微細形状転写シートと粘着層間の空気層
６：微細形状転写シートの成形装置
７：シート状の樹脂基材
８：金型
１０：プレスユニット
１１：支柱
１２：プレスシリンダー
１３：昇降ガイド
１４ａ、ｂ：加圧プレート（上）、（下）
１５ａ、ｂ：プレート板（温調プレート）（上）、（下）
１６：フレーム
１７：緩衝材
２０：離型ユニット
２１：剥離ロール
２２：補助ロール
３０：ヒーターユニット
４０：冷却ユニット
５０：巻出ユニット
５１：巻出ロール回転手段
５２ａ〜ｄ：ガイドロール
５３：引出バッファ部
５４：フィルム固定部
５５：ボックス
５６：吸引排気手段
５７ａ、ｂ：センサー
６０：巻取ユニット
６１：巻取ロール回転手段
６２ａ〜ｄ：ガイドロール
６３：巻取バッファ部
６４：搬送駆動ロール
６５：フィルム固定部
６６：ボックス
６７：吸引排気手段
６８ａ、ｂ：センサー
６９ａ、ｂ：クリーナーロール
７０ａ、ｂ：補助クリーナーロール
７１：保護フィルム巻き出し部
７２：セパレーター巻き上げ部
７３：ガイドロール
７４ａ、ｂ：ラミネート部
７５ａ、ｂ：補助クリーナーロール
７６ａ、ｂ：クリーナーロール
７７、７９：保護フィルム巻き出し部
７８、８０：セパレーター巻き上げ部
８１ａ、ｂ：ラミネート部
９０：押圧前保護フィルムラミネーターユニット
１００：押圧後保護フィルムラミネーターユニット
【図２】
2009172940.tif 000004
【図６】
2009172940.tif 000005
【図１】
2009172940.tif 000006
【図３】
2009172940.tif 000007
【図４】
2009172940.tif 000008
【図５】
2009172940.tif 000009